(57)【要約】【課題】  酸化剤を用いることなく、パラジウム含有量及びリン含有量が各々０．１〜１００ｐｐｍであるアリールアミン化合物を製造する方法を提供すること。【解決手段】  １００ｐｐｍを超えるパラジウム又は１００ｐｐｍを超えるリンを含有するアリールアミン化合物と無機吸着剤と炭素数３〜１５の含窒素複素芳香族化合物を混合し、次いで得られた混合物からアリールアミン化合物を分離する。【選択図】    なし【特許請求の範囲】
【請求項１】
１００ｐｐｍを超えるパラジウム又は１００ｐｐｍを超えるリンを含有するアリールアミン化合物と無機吸着剤と炭素数３〜１５の含窒素複素芳香族化合物を混合し、次いで得られた混合物からアリールアミン化合物を分離することを特徴とする、パラジウム含有量及びリン含有量が各々０．１〜１００ｐｐｍであるアリールアミン化合物の製造方法。
【請求項２】
１００ｐｐｍを超えるパラジウム又は１００ｐｐｍを超えるリンを含有するアリールアミン化合物が、少なくともパラジウム化合物とリン化合物を含有する反応触媒を用いて製造され、且つ１００ｐｐｍを超えるパラジウム又は１００ｐｐｍを超えるリンを含有するアリールアミン化合物であることを特徴とする請求項１に記載の製造方法。
【請求項３】
製造されるアリールアミン化合物が、パラジウム含有量及びリン含有量が各々１〜５０ｐｐｍであるアリールアミン化合物であることを特徴とする請求項１又は２に記載の製造方法。
【請求項４】
炭素数３〜１５の含窒素複素芳香族化合物が、ピロリル基、イミダゾリル基、ピリジル基、ピリミジル基、ベンズイミダゾリル基、インドリル基、キノリル基、イソキノリル基、又はフェナントロリニル基を有する炭素数３〜１５の含窒素複素芳香族化合物であることを特徴とする請求項１乃至３のいずれか一項に記載の製造方法。
【請求項５】
炭素数３〜１５の含窒素複素芳香族化合物が、ピロール、ピリジン、２，２’−ビピリジル、又は２，２’，６’，２’’−ターピリジルであることを特徴とする請求項１乃至４のいずれか一項に記載の製造方法。
【請求項６】
アリールアミン化合物が一般式（１）
【化１】
2015074721.tif 000009
（式中、Ａｒ１は、各々独立して、置換基を有してもよいアリール基又はヘテロアリール基を表わす。Ａｒ２は、各々独立して、置換基を有してもよいアリーレン基又はヘテロアリーレン基を表わす。ｎは２以上の整数を表す。）
で表されるアリールアミンポリマーであることと特徴とする、請求項１乃至５のいずれか一項に記載の製造方法。
【請求項７】
無機吸着剤がシリカゲルであることを特徴とする請求項１乃至６のいずれか一項に記載の製造方法。
【発明の詳細な説明】
【技術分野】
【０００１】
本発明は、Ｐｄ含有量及びＰ含有量が各々０．１〜１００ｐｐｍであるアリールアミン化合物の製造方法に関する。
【背景技術】
【０００２】
有機ＥＬディスプレイ等にはアリールアミン化合物等が用いられている。当該アリールアミン化合物については、パラジウム化合物及びリン化合物を含む反応触媒を用いて効率よく製造されることが一般的に知られている。このような製造方法によって製造されたアリールアミン化合物は、通常１００ｐｐｍを超えるパラジウム又はリンを含むものであった。有機ＥＬディスプレイ用の材料中に反応触媒由来のパラジウム（以下、「Ｐｄ」とも称する）やリン（以下、「Ｐ」とも称する）が多量に残存すると、有機ＥＬディスプレイの発光開始電圧の上昇、発光効率の低下、安定性の低下などの問題が生じやすくなることが知られており、Ｐｄ及びＰを効率的に除去する方法が検討されている（例えば、特許文献１）。
【０００３】
しかしながら、前記の方法では、前記材料を酸化剤で処理する工程が必須であり、過酸化水素やＯＸＯＮＥ（過硫酸水素などからなる過硫酸水素試剤）といった酸化剤を使用する必要がある。そのため、当該方法では、アリールアミン化合物が酸化されてアミンオキシド化合物が生成する。電子材料の分野においては、微量の不純物が悪影響を与えることが知られているため、アミンオキシドのような酸化物が生成しない処理法方が求められていた。また、設備の腐食、作業リスク等の点においても、酸化剤を用いない方法が望まれていた。
【先行技術文献】
【特許文献】
【０００４】
【特許文献１】国際公開  ＷＯ２００４／１０８８００号公報
【発明の概要】
【発明が解決しようとする課題】
【０００５】
本発明は上記の背景技術に鑑みてなされたものであり、その目的は、酸化剤を用いることなく、Ｐｄ含有量及びＰ含有量が低減された、具体的には各々０．１〜１００ｐｐｍである、アリールアミン化合物を製造する方法を提供することである。
【課題を解決するための手段】
【０００６】
本発明者らは、上記の課題を解決するために鋭意検討した結果、１００ｐｐｍを超えるＰｄ又は１００ｐｐｍを超えるＰを含有するアリールアミン化合物と無機吸着剤と炭素数３〜１５の含窒素複素芳香族化合物を混合し、次いでアリールアミン化合物を分離することにより、Ｐｄ含有量及びＰ含有量が各々０．１〜１００ｐｐｍであるアリールアミン化合物が得られることを見いだし、本発明を完成させるに至った。
【発明の効果】
【０００７】
本発明によれば、酸化剤を用いることなく、Ｐｄ含有量及びＰ含有量が各々０．１〜１００ｐｐｍであるアリールアミン化合物を製造することができる。従って、アミンオキシド化合物を生成させることなく、安全かつ簡便に、Ｐｄ含有量及びＰ含有量が各々０．１〜１００ｐｐｍであるアリールアミン化合物を製造することができる。
【発明を実施するための形態】
【０００８】
以下、本発明を詳細に説明する。
【０００９】
本発明は、Ｐｄ含有量及びＰ含有量が各々０．１〜１００ｐｐｍであるアリールアミン化合物の製造方法に関するものであり、１００ｐｐｍを超えるパラジウム又は１００ｐｐｍを超えるリンを含有するアリールアミン化合物と無機吸着剤と炭素数３〜１５の含窒素複素芳香族化合物を混合し、次いで当該アリールアミン化合物を分離することを特徴とする。
【００１０】
本発明におけるアリールアミン化合物は、一般公知のものであれば特に限定されるものではない。このうち、本製造方法への適応性に優れる点で、本発明のアリールアミン化合物はアリールアミンポリマーが好ましい。
【００１１】
前記アリールアミンポリマーは、一般公知の物であれば、特に限定されるものではないが、アリーレン基又はヘテロアリーレン基とアミノ基が交互に結合したものを意味し、当該アミノ基はジアリールアミノ基又はトリアリールアミノ基を表わす。
【００１２】
前記アリールアミンポリマーは、本製造方法への適応効果が高い点で、下記一般式で表されるものが好ましい。
【００１３】
【化１】
2015074721.tif 000002
（式中、Ａｒ１は、各々独立して、置換基を有してもよいアリール基又はヘテロアリール基を表わす。Ａｒ２は、各々独立して、置換基を有してもよいアリーレン基又はヘテロアリーレン基を表わす。ｎは２以上の整数を表す。）
Ａｒ１で表される置換基を有してもよいアリール基又はヘテロアリール基は、特に限定するものではないが、本製造方法への適応効果が高い点で、置換基を有してもよい炭素数６〜２４のアリール基又は置換基を有してもよい炭素数３〜２４のアリール基であることが好ましい。当該置換基としては、特に限定するものではないが、例えば、フェニル基、トリル基、メトキシフェニル基、ｎ−ブチルフェニル基、ｔ−ブチルフェニル基、トリフルオロメチルフェニル基、フルオロフェニル基、シアノフェニル基、ジフェニリル基、ターフェニル基、ナフチル基、フルオレニル基、６−フェニルヘキシルフェニル基ピリジル基、メチルピリジル基、フェニルピリジル基、カルバゾリル基、チエニル基、ビチエニル基、フリル基、ジベンゾフリル基、ジベンゾチエニル基等が挙げられる。
【００１４】
Ａｒ２で表される置換基を有してもよいアリーレン基又はヘテロアリーレン基としては、特に限定するものではないが、本製造方法への適応効果が高い点で、置換基を有してもよい炭素数６〜２４のアリーレン基又は置換基を有してもよい炭素数３〜２４のヘテロアリーレン基が好ましい。当該置換基としては、特に限定するものではないが、例えば、ベンゼンジイル基、トルエンジイル基、メトキシベンゼンジイル基、ｎ−ブチルベンゼンジイル基、トリフルオロメチルベンゼンジイル基、フルオロベンゼンジイル基、シアノベンゼンジイル基、ジフェニルジイル基、ターフェニルジイル基、ナフタレンジイル基、フルオレンジイル基、ピリジンジイル基、メチルピリジンジイル基、フェニルピリジンジイル基、カルバゾールジイル基、チオフェンジイル基、フランジイル基、ジベンゾフランジイル基、ジベンゾチオフェンジイル基、フェニレンピリジンジイル基等が挙げられる。
【００１５】
本発明において、Ｐｄ含有量及びＰ含有量は、それぞれ、本発明のアリールアミン化合物中のＰｄ含有量及びＰ含有量を表す。当該原子の含有量は、特に限定するものではないが、ＩＣＰ（誘導結合プラズマ）分析法により定量することができる。
【００１６】
本発明において、１００ｐｐｍを超えるパラジウム又は１００ｐｐｍを超えるリンを含有するアリールアミン化合物は、本製造方法への適応効果が高い点で、少なくともパラジウム化合物とリン化合物を含有する反応触媒を用いて製造され、１００ｐｐｍを超えるパラジウム又は１００ｐｐｍを超えるリンを含有するアリールアミン化合物であることが好ましい。
【００１７】
本発明におけるパラジウム及びリンは、本願のアリールアミン化合物の合成反応に用いられる前記反応触媒に由来するものである。
【００１８】
当該反応触媒に用いられるパラジウム化合物としては、特に限定するものではないが、例えば、塩化パラジウム（ＩＩ）、臭化パラジウム（ＩＩ）、酢酸パラジウム（ＩＩ）、パラジウム（ＩＩ）アセチルアセトナート、ジクロロビス（ベンゾニトリル）パラジウム（ＩＩ）、ジクロロビス（アセトニトリル）パラジウム（ＩＩ）、ジクロロビス（トリフェニルホスフィン）パラジウム（ＩＩ）、ジクロロテトラアンミンパラジウム（ＩＩ）、ジクロロ（シクロオクタ−１，５−ジエン）パラジウム（ＩＩ）、パラジウム（ＩＩ）トリフルオロアセテート等の２価パラジウム化合物、トリス（ジベンジリデンアセトン）二パラジウム（０）、トリス（ジベンジリデンアセトン）二パラジウム（０）クロロホルム錯体、テトラキス（トリフェニルホスフィン）パラジウム（０）、パラジウム−カーボン等の０価パラジウム化合物を挙げることができる。
【００１９】
前記反応触媒に用いられるリン化合物としては、特に限定するものではないが、例えば、アルキルホスフィン類やアリールホスフィン類、またその酸化物が挙げられる。アルキルホスフィン類としては、例えば、トリエチルホスフィン、トリシクロヘキシルホスフィン、トリイソプロピルホスフィン、トリ−ｎ−ブチルホスフィン、トリイソブチルホスフィン、トリ−ｓｅｃ−ブチルホスフィン、トリ−ｔｅｒｔ−ブチルホスフィン等が挙げられる。アリールホスフィン類としては、例えば、トリフェニルホスフィン、トリ（ｏ−トリル）ホスフィン、トリ（ｍ−トリル）ホスフィン、トリ（ｐ−トリル）ホスフィン、２，２’−ビス（ジフェニルホスフィノ）−１，１’−ビナフチル（ＢＩＮＡＰ）、トリメシチルホスフィン、ジフェニルホスフィノエタン、ジフェニルホスフィノプロパン、ジフェニルホスフィノフェロセン等が挙げられる。
【００２０】
本発明に用いられる無機吸着剤としては、一般公知の物であれば特に限定するものではなく、例えば、アルミナ、炭素、シリカゲル、ゼオライト、ジルコニア、マグネシア、チタニア等が挙げられる。
【００２１】
これらのうち、本製造方法への適応効果が高い点で、シリカゲルが好ましい。当該シリカゲルは、多孔質であっても無孔質であってもよい、Ａ型であってもＢ型であってもよい、中低圧クロマトグラフィー用やＨＰＬＣ用であってもよい。このうち、本製造方法への適応効果が高い点で、中低圧クロマトグラフィー用シリカゲルが好ましい。
【００２２】
本発明における炭素数３〜１５の含窒素複素芳香族化合物は、一般公知の物であれば特に限定するものではないが、本製造方法への適応効果が高い点で、ピロリル基、イミダゾリル基、ピリジル基、ピリミジル基、ベンズイミダゾリル基、インドリル基、キノリル基、イソキノリル基、又はフェナントロリニル基を有する炭素数３〜１５の含窒素複素芳香族化合物が好ましい。
【００２３】
炭素数３〜１５の含窒素複素芳香族化合物（又は、ピロリル基、イミダゾリル基、ピリジル基、ピリミジル基、ベンズイミダゾリル基、インドリル基、キノリル基、イソキノリル基、又はフェナントロリニル基を有する炭素数３〜１５の含窒素複素芳香族化合物）としては、特に限定するものでないが例えば、ピロール、３−メチルピロール、イミダゾール、１−メチルイミダゾール、２−メチルイミダゾール、ピリジン、２−メチルピリジン、３−メチルピリジン、４−メチルピリジン、２−フェニルピリジン、４−フェニルピリジン、２，２’−ビピリジル、４，４’−ビピリジル、ピリミジン、２−メチルピリミジン、４−メチルピリミジン、２−フェニルピリミジン、４−フェニルピリミジン、２，２’−ビピリミジン、４，４’−ビピリミジン、ベンズイミダゾール、２−メチルベンズイミダゾール、インドール、２−メチルインドール、キノリン、６−メチルキノリン、７−メチルキノリン、８−メチルキノリン、イソキノリン、２−フェニルキノリン、イソキノリン、１−メチルイソキノリン、６−メチルイソキノリン、８−メチルイソキノリン、１−フェニルイソキノリン、２，２’，６’，２’’−ターピリジル等が挙げられる。これらのうち、本製造方法への適応効果が高い点で、ピロール、ピリジン、２，２’−ビピリジル、又は２，２’，６’，２’’−ターピリジルが特に好ましい。なお、本発明においては、炭素数３〜１５の含窒素複素芳香族化合物について、ある一つの化合物を単独で用いることもできるし、二つ以上の化合物を混合して用いることもできる。
【００２４】
本発明におけるアリールアミン化合物としては、特に限定するものではないが、アリールアミン類等を挙げることができ、１級、２級または３級のいずれであってもよい。このうち、本製造方法への適応効果が高い点で、分子量または重量平均分子量が５００〜１，０００，０００の範囲のアミン化合物がより好ましい。
【００２５】
１００ｐｐｍを超えるパラジウム又は１００ｐｐｍを超えるリンを含有するアリールアミン化合物と無機吸着剤と炭素数３〜１５の含窒素複素芳香族化合物を混合するときは、有機溶媒の存在下に行ってもよい。当該有機溶媒としては、一般公知の物であれば特に限定するものではないが、例えば、脂肪族炭化水素系溶媒、アルコール系溶媒、芳香族炭化水素系溶媒、エーテル系溶媒、非プロトン性極性溶媒等が挙げられ、特に限定されないが、具体例として、クロロホルム、ジクロロメタン、ｎ−ヘキサン、シクロヘキサン、オクタン、メタノール、エタノール、イソプロパノール、ベンゼン、トルエン、キシレン、ジエチルエーテル、テトラヒドロフラン、ジオキサン、アセトニトリル、ジメチルホルムアミド、ジメチルスルホキシド等が挙げられる。
【００２６】
溶媒は、本発明のアリールアミン化合物及び炭素数３〜１５の含窒素複素芳香族化合物の溶解性に基づいて選択することが好ましい。このうち、本発明のアリールアミン化合物を良く溶かす溶媒を選択することが好ましい。これらの溶媒は、２種類以上の溶媒を任意の比率で混合して用いても良いが、後処理や再利用の点から、単独で用いることが好ましい。
【００２７】
本発明のアリールアミン化合物中には、パラジウム及びリンの他に、アリールアミン化合物の合成反応に用いた溶媒、金属、塩基等のその他の化合物が含まれていてもよい。
【００２８】
本発明のアリールアミン化合物が、少なくともパラジウム化合物とリン化合物を含有する反応触媒を用いた有機合成反応の一つであるブッフバルト−ハートウィッグ反応（以下「Ｃ−Ｎ結合反応」という）の反応液である場合、反応後の反応液を本発明の製造方法にそのまま用いることもできるし、反応液に抽出、濾過、蒸留等の後処理を施したものを用いることもできる。また、Ｃ−Ｎ結合反応に用いた溶媒若しくはその他の溶媒を用いて希釈又は濃縮したものを用いてもよい。
【００２９】
Ｃ−Ｎ結合反応において、用いられるパラジウム化合物としては、特に限定するものではないが、例えば、上述したものと同じものを例示することができる。
【００３０】
Ｃ−Ｎ結合反応において、用いられるリン系配位子としては、特に限定するものではないが、例えば、上述したものと同じものを例示することができる。
【００３１】
本発明に用いるアリールアミン化合物としては、特に限定するものではないが、０．２〜４０重量％の濃度の溶液であることが好ましく、溶液粘度および処理効率の点から、０．５〜１０重量％の濃度の溶液であることがより好ましい。
【００３２】
１００ｐｐｍを超えるパラジウム又は１００ｐｐｍを超えるリンを含有するアリールアミン化合物と無機吸着剤と炭素数３〜１５の含窒素複素芳香族化合物を混合する方法としては、特に限定するものではないが、各物質を容器中で混合し所定の時間撹拌して接触させる方法、カラムクロマトグラフィー法、固定床クロマトグラフィー法、移動床クロマトグラフィー法、及び疑似移動床クロマトグラフィー法等が挙げられる。
【００３３】
炭素数３〜１５の含窒素複素芳香族化合物の使用量としては、特に限定するものではないが、アリールアミン化合物に対して、１〜２００重量倍、好ましくは２〜１００重量倍である。１重量倍以上とすることにより、高いパラジウム及び／又はリン除去効率が得られ、また、２００重量倍以下とすることが、経済的に好ましい。
【００３４】
１００ｐｐｍを超えるパラジウム又は１００ｐｐｍを超えるリンを含有するアリールアミン化合物と無機吸着剤と炭素数３〜１５の含窒素複素芳香族化合物を混合させる温度は、特に限定するものではないが、通常−１０〜１７０℃、好ましくは、０〜１５０℃である。
【００３５】
１００ｐｐｍを超えるパラジウム又は１００ｐｐｍを超えるリンを含有するアリールアミン化合物と無機吸着剤と炭素数３〜１５の含窒素複素芳香族化合物を混合させる時間は、特に限定するものではないが、０．１〜５時間、好ましくは、０．５〜２時間である。
【００３６】
また、１００ｐｐｍを超えるパラジウム又は１００ｐｐｍを超えるリンを含有するアリールアミン化合物と無機吸着剤と炭素数３〜１５の含窒素複素芳香族化合物の混合物から、アリールアミン化合物を分離する方法については、当業者公知の方法を用いることができる。
【００３７】
例えば、前記混合物から無機吸着剤を分離する方法としては、特に限定するものではないが、ろ紙、メンブレンフィルター、又はグラスフィルターなどを用いてろ過する方法が挙げられる。
【００３８】
また、前記混合物から炭素数３〜１５の含窒素複素芳香族化合物を分離する方法としては、特に限定するものではないが、蒸留、濃縮乾固、再沈殿、再結晶等が挙げられる。これらのうち、本製造方法への適応効果が高い点で、再沈殿が好ましい。
【００３９】
再沈殿に用いる溶媒としては、上記の炭素数３〜１５の含窒素複素芳香族化合物が溶解するものであれば特に限定するものではないが、例えば脂肪族炭化水素系溶媒、アルコール系溶媒、芳香族炭化水素系溶媒、エーテル系溶媒、エステル系溶媒、ケトン系溶媒、非プロトン性溶媒が挙げられる。また、アリールアミン化合物中の残留溶媒を完全に除去することが求められることがあるため、使用する溶媒は低沸点のものが好ましい。更にアリールアミン化合物の回収率および溶媒の入手容易性、経済性を加味すると、アルコール系溶媒であれば、メタノール、エタノール、エステル系溶媒であれば酢酸エチル、ケトン系溶媒であればアセトンが特に好ましい。
【００４０】
本製造方法を用いれば、アリールアミン化合物からパラジウム又はリンを効率よく取り除くことができる。したがって、本発明は、アリールアミン化合物中のパラジウム又はリンの除去方法として有用である。
【実施例】
【００４１】
以下に本発明の実施例を示すが、本発明はこれら実施例に限定して解釈されるものではない。
【００４２】
調製例１    アリールアミンポリマー（２）の合成
冷却管、温度計を装着した３００ｍＬ四つ口丸底フラスコに、室温下、４，４’−ジヨードビフェニル  ８．１２ｇ（２０．０ｍｍｏｌ）、４−ｎ−ブチルアニリン  ３．０４ｇ（２０．４ｍｍｏｌ）、ナトリウム−ｔｅｒｔ−ブトキシド  ７．６９ｇ（８０．０ｍｍｏｌ；ヨウ素原子に対して２倍モル）およびｏ−キシレン  ８０ｍＬを仕込んだ。この混合液に、予め窒素雰囲気下で調製したトリス（ジベンジリデンアセトン）二パラジウム  ９２．０ｍｇ（０．１０ｍｍｏｌ；ヨウ素原子に対して０．２５ｍｏｌ％）およびトリ−ｔｅｒｔ−ブチルホスフィン  １６１．８ｍｇ（０．８０ｍｍｏｌ；パラジウム原子に対して４倍モル）のｏ−キシレン（１０ｍＬ）溶液を添加した。その後、窒素雰囲気下、温度を１２０℃まで昇温し、１２０℃で加熱攪拌しながら３時間熟成した。
【００４３】
この後、４−ｎ−ブチルアニリン  ０．６０ｇ（４．００ｍｍｏｌ）を添加し、更に３時間反応を行った。次いで、ブロモベンゼン  ２．５２ｇ（１６．０ｍｍｏｌ）を添加し、１２０℃で加熱攪拌しながら３時間熟成した。
【００４４】
反応終了後、この反応混合物を約８０℃まで冷却した後、９０％アセトン水溶液（２０００ｍＬ）の攪拌溶液へゆっくり加えた。ろ過により固体をろ別回収し、アセトン、水、アセトンの順番で洗浄した後、真空下、１００℃で６時間の減圧乾燥をして、淡黄色粉体Ａを５．７１ｇ得た。
【００４５】
得られた淡黄色粉体Ａ  ５．７１ｇをクロロベンゼン  ２８５．５ｇに溶解し、２．０重量パーセントのクロロベンゼン溶液を調製し、セライト５４５  ５７ｇを敷いたグラスフィルターを通してろ過した。得られたクロロベンゼン溶液を４．０重量パーセントまで減圧濃縮し、アセトン（２０００ｍＬ）の攪拌溶液へゆっくり加えた。ろ過により固体をろ別回収し、減圧乾燥して、淡黄色粉体Ｂを５．１４ｇ得た。（トータル収率８６％）。
【００４６】
得られた淡黄色粉体Ｂを核磁気共鳴分析装置（バリアン社製  Ｇｅｍｉｎｉ２００）および元素分析により測定したところ、下記一般式（２）で表されるアリールアミンポリマーであることが確認された。元素分析の結果を表１に示した。
【００４７】
また、アリールアミンポリマーをＧＰＣ（装置：ＨＬＣ−８２２０ＧＰＣ；カラム：ＴＳＫｇｅｌ  ＳｕｐｅｒＨ３０００−ＴＳＫｇｅｌ  ＳｕｐｅｒＨ２０００−ＴＳＫｇｅｌＳｕｐｅｒＨ１０００（いずれも東ソー製）にて分析（移動相：ＴＨＦ）した結果、ポリスチレン換算で重量平均分子量３５，９００および数平均分子量２１，０００（分散度１．７）であった。
【００４８】
また、アリールアミンポリマーを硫酸と硝酸とで湿式分解し、ＩＣＰ−ＡＥＳ（ＩＣＰ発光分光分析装置、パーキンエルマー社製、Ｏｐｔｉｍａ５３００ＤＶ）にてＰｄ含有量を定量したところ、アリールアミンポリマーの重量に対して、パラジウムが２００ｐｐｍ、リンが１０５ｐｐｍ含まれていた。
【００４９】
【表１】
2015074721.tif 000003
【００５０】
【化２】
2015074721.tif 000004
得られた式（２）で表されるアリールアミンポリマー  ４．００ｇをトルエン  ３９６ｇに溶解させ、１．０重量％の溶液を調製した。これを溶液Ａとする。
【００５１】
実施例１
５０ｍＬの丸底フラスコに、室温、窒素雰囲気下、溶液Ａ  ２５．０ｇ（アリールアミンポリマー含量  ０．２５ｇ）と２，２’−ビピリジル  ０．２５ｇ（アリールアミンポリマーに対して１．０重量倍）仕込み、１００℃、窒素雰囲気下、φ４×１０ｍｍの回転子で２時間撹拌した。混合液を室温まで冷却し、シリカゲル（和光純薬工業社製、ワコーゲル（登録商標）  Ｃ−１００）  ２５ｇ（アリールアミンポリマーに対して、１００重量倍）を充填したカラムクロマトグラフィーに通液し、得られたろ液を、攪拌しながらアセトン（２００ｍＬ）中にゆっくり加えたところ、微細な結晶が析出した。ろ紙を用いたろ過により結晶を単離し、減圧乾燥して、淡黄色粉体のアリールアミンポリマー  ０．２３ｇを得た（回収率９２％）。調整例１と同様の操作により、パラジウム含有量およびリン含有量を定量した。結果を表２に示した。
【００５２】
実施例２
実施例１の２，２’−ビピリジルを４，４’−ビピリジルに変更した以外は実施例１と同様にしてアリールアミンポリマーを取得した（回収率８８％）。調整例１と同様の操作により、パラジウム含有量およびリン含有量を定量した。結果を表２に示した。
【００５３】
実施例３
実施例１の２，２’−ビピリジルを２，２’，６’，２’’−ターピリジルに変更した以外は実施例１と同様にしてアリールアミンポリマーを取得した（回収率９２％）。調整例１と同様の操作により、パラジウム含有量およびリン含有量を定量した。結果を表２に示した。
【００５４】
実施例４
１００ｍＬの丸底フラスコに、室温、窒素雰囲気下、溶液Ａ  ２５．０ｇ（アリールアミンポリマー含量  ０．２５ｇ）とピリジン  ２５．０ｇ（アリールアミンポリマーに対して１００重量倍）仕込み、１００℃、窒素雰囲気下、φ４×１０ｍｍの回転子で２時間撹拌した。混合液を室温まで冷却し、エバポレーターで濃縮乾固させた。残渣にトルエン  ２５．０ｇを加えて再溶解させ、このトルエン溶液をシリカゲル（和光純薬工業社製、ワコーゲル（登録商標）  Ｃ−１００）  ２５ｇ（アリールアミンポリマーに対して、１００重量倍）を充填したカラムクロマトグラフィーに通液し、得られたろ液を、攪拌しながらアセトン（２００ｍＬ）中にゆっくり加えたところ、微細な結晶が析出した。ろ紙を用いたろ過により結晶を単離し、減圧乾燥して、淡黄色粉体のアリールアミンポリマー  ０．２１ｇを得た（回収率８４％）。調整例１と同様の操作により、パラジウム含有量およびリン含有量を定量した。結果を表２に示した。
【００５５】
比較例１
実施例１の２，２’−ビピリジルの仕込み（溶液Ａとの混合）を行なわなかったこと以外は、実施例１と同様にしてアリールアミンポリマーを取得した（回収率９２％）。調整例１と同様の操作により、パラジウム含有量およびリン含有量を定量した。結果を表２に示した。
【００５６】
【表２】
2015074721.tif 000005
調製例２  アリールアミンポリマー（３）の合成
調製例１の４，４’−ジヨードビフェニルを４，４’’−ジヨードターフェニルに変更した以外は、実施例１と同様にしてアリールアミンポリマーの淡黄色粉体Ｃを６．３８ｇ取得した（トータル収率８５％）。ポリスチレン換算で重量平均分子量４０，５００および数平均分子量２５，３００（分散度１．６）であった。得られた淡黄色粉体Ｃを核磁気共鳴分析装置により測定したところ、下記式（３）で表されるアリールアミンポリマーであることが確認された。
【００５７】
また、調整例１と同様の操作により、パラジウム含有量およびリン含有量を定量した。結果を表３に示した。
【００５８】
【化３】
2015074721.tif 000006
淡黄色粉体Ｃ  ０．２５ｇをトルエン  ２４．７５ｇに溶解させ、１．０重量％の溶液を調製した。これを溶液Ｂとする。
【００５９】
調製例３  アリールアミンポリマー（４）の合成
調整例１の４，４’−ジヨードビフェニルを２，７−ジブロモ−９，９−ジ−ｎ−オクチルフルオレンに変更した以外は、実施例１と同様にしてアリールアミンポリマーの淡黄色粉体Ｅを７．５０ｇ取得した（トータル収率７０％）。ポリスチレン換算で重量平均分子量２８，７００および数平均分子量１５，９００（分散度１．８）であった。得られた淡黄色粉体Ｄを核磁気共鳴分析装置により測定したところ、下記式（４）で表されるアリールアミンポリマーであることが確認された。
【００６０】
また、調整例１と同様の操作により、パラジウム含有量およびリン含有量を定量した。結果を表３に示した。
【００６１】
【化４】
2015074721.tif 000007
淡黄色粉体Ｄ  ０．２５ｇをトルエン  ２４．７５ｇに溶解させ、１．０重量％の溶液を調製した。これを溶液Ｃとする。
【００６２】
実施例５
実施例１において、溶液Ａを溶液Ｂに変更した以外は実施例１と同様にしてアリールアミンポリマーを取得した（回収率８８％）。調整例１と同様の操作により、パラジウム含有量およびリン含有量を定量した。結果を表３に示した。
【００６３】
実施例６
実施例３において、溶液Ａを溶液Ｃに変更した以外は実施例１と同様にしてアリールアミンポリマーを取得した（回収率９２％）。調整例１と同様の操作により、パラジウム含有量およびリン含有量を定量した。結果を表３に示した。
【００６４】
【表３】
2015074721.tif 000008
いずれのアリールアミンポリマーにおいてもＰｄを８０％以上、Ｐを５０％以上の除去率で除去し、Ｐｄ含有量及びＰ含有量が各々０．１〜１００ｐｐｍであるアリールアミン化合物を製造することができた。
【産業上の利用可能性】
【００６５】
本発明の製造方法によって製造されるアリールアミン化合物は、特に電子材料用途（有機ＥＬ素子の正孔輸送材料や発光材料等）に適用することが可能である。
【００６６】
本発明の製造方法によって製造されたアリールアミン化合物は、アリールアミン化合物の重量に対するパラジウム化合物含有量及び／又はリン化合物含有量が顕著に低い為、有機ＥＬ素子性能に与える悪影響を低く抑えることができる。